КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы для изготовления облицовочной плитки.
Известна керамическая масса, содержащая, мас.%: лессовидный суглинок 70,0-90,0; каолинитовая 5,0-15,0; фосфорит 5,0-20,0 [1].
Задача изобретения состоит в повышении водостойкости облицовочной плитки, полученной из керамической массы.
Технический результат достигается тем, что керамическая масса для изготовления облицовочной плитки, включающая лессовидный суглинок и каолинитовую глину, отличающаяся тем, что дополнительно содержит жидкое калиевое стекло и молотый кварц при следующем соотношении компонентов, мас.%: лессовидный суглинок 62,0-65,0; каолинитовая глина 10,0-15,0; жидкое калиевое стекло 1,0-1,5; молотый кварц 21,5-24,0.
В таблице приведены составы керамической массы для изготовления облицовочной плитки.
Компоненты
Состав, мас.%
1
2
3
Лессовидный суглинок
65,0
63,5
62,0
Каолинитовая глина
10,0
12,5
15,0
Жидкое калиевое стекло
1,0
1,25
1,5
Молотый кварц
24,0
21,25
21,5
Коэффициент размягчения
~0,8
~0,8
~0,8
3
Для приготовления керамической массы могут быть использованы каолинитовые глины Просяновского, Глуховецкого, Алексеевского и других месторождений. Используют жидкое калиевое стекло плотностью 1300-1500 кг/м, модуль 3,6-4,0.
2
Компоненты дозируют в требуемых количествах. Кварц размалывают до удельной поверхности 3000-5000 см/г, смешивают с лессовидным суглинком, каолинитовой глиной, добавляют жидкое калиевое стекло и готовят керамическую массу с влажностью 9-13%, из которой прессуют плитку полусухим способом. На поверхность плитки наносят (напыляют) слой цветной глазури и при температуре 1100-1150ºС проводят обжиг.
Источник информации
1. SU 1548175, 1990.